(57)【要約】【課題】短納期で安価に製造可能であり、耐候性や耐摩耗性、耐水性等の各物性に優れ、かつ光線遮蔽効果を有しながら、しかも絵柄の深み等の意匠性にも優れた遮熱化粧シートを提供すること。【解決手段】着色ベースフィルム層、印刷層、オーバーレイフィルム層を少なくともこの順に積層してなる遮熱化粧シートにおいて、前記印刷層の顔料としてイソインドリノン、ジスアゾ、ポリアゾ、ジケトピロロピロール、キイナクリドン、フタロシアニン、酸化チタンの少なくとも一つ以上を用い、特に黒色顔料としてはペリレンブラックを使用する事を特徴とする。【選択図】  図１
2013237248.tif 000002
【特許請求の範囲】
【請求項１】
着色ベースフィルム層、印刷層、オーバーレイフィルム層を少なくともこの順に積層してなる遮熱化粧シートにおいて、前記印刷層の顔料としてイソインドリノン、ジスアゾ、ポリアゾ、ジケトピロロピロール、キイナクリドン、フタロシアニン、酸化チタンの少なくとも一つ以上を用い、特に黒色顔料としてはペリレンブラックを使用する事を特徴とする遮熱化粧シート。
【請求項２】
前記オーバーレイフィフィルム層としてホモまたはランダムポリプロピレン系樹脂に紫外線吸収剤とヒンダードアミン系光安定剤を添加したものを用い、さらに前記オーバーレイフィフィルム層の表面側に、アクリルポリオールとヘキサメチレンジイソシアネートに紫外線吸収剤とヒンダードアミン系光安定剤を添加したコーティング層を設けてなることを特徴とする請求項１記載の遮熱化粧シート。
【請求項３】
前記オーバーレイフィフィルム層としてポリメチルメタアクリル樹脂に紫外線吸収剤とヒンダードフェノール系酸化防止剤を添加したものを用い、さらに前記印刷層とオーバーレイフィルム層の間にアクリル樹脂、ポリエステル樹脂、塩化ビニル＝酢酸ビニル共重合樹脂の少なくとも１つ以上からなる接着剤層を設けてなることを特徴とする請求項１記載の遮熱化粧シート。
【発明の詳細な説明】
【技術分野】
【０００１】
本発明は、主に住居や店舗、船舶等の外装扉の表層に用いるのをはじめとし、窓枠、テラス、車庫等の屋外に使われる、耐侯性が高く、光線遮蔽効果を有する遮熱化粧シートに関する。
【背景技術】
【０００２】
従来、玄関扉の表層等については耐候性のあるオレフィン系化粧シートが使われてきたが、実際の屋外暴露や促進耐候性試験にて耐侯性は評価しており、太陽光の紫外光領域に対しては処方を施した設計ではあったが、赤外光領域の熱の吸収に対しては、考慮されていなかった。
【０００３】
実際に使用されていると、耐候性としては満足されるものであったが、太陽光の赤外光領域の熱の吸収によって、蓄熱作用が発生し、結果として基材に伝わる事で、熱膨張が発生し、表裏の温度差によって反りが発生する慢性的な問題については、解決されないままであった。
【先行技術文献】
【特許文献】
【０００４】
【特許文献１】特開２０１０−０８９４４１
【発明の概要】
【発明が解決しようとする課題】
【０００５】
本発明はこのような問題を解決するためになされたものであり、すなわちその課題とするところは、短納期で安価に製造可能であり、耐候性や耐摩耗性、耐水性等の各物性に優れ、かつ光線遮蔽効果を有しながら、しかも絵柄の深み等の意匠性にも優れた遮熱化粧シートを提供することにある。
【課題を解決するための手段】
【０００６】
本発明はこの課題を解決したものであり、すなわちその請求項１記載の発明は、着色ベースフィルム層、印刷層、オーバーレイフィルム層を少なくともこの順に積層してなる遮熱化粧シートにおいて、前記印刷層の顔料としてイソインドリノン、ジスアゾ、ポリアゾ、ジケトピロロピロール、キイナクリドン、フタロシアニン、酸化チタンの少なくとも一つ以上を用い、特に黒色顔料としてはペリレンブラックを使用する事を特徴とする遮熱化粧シートである。
【０００７】
またその請求項２記載の発明は、前記オーバーレイフィフィルム層としてホモまたはランダムポリプロピレン系樹脂に紫外線吸収剤とヒンダードアミン系光安定剤を添加したものを用い、さらに前記オーバーレイフィフィルム層の表面側に、アクリルポリオールとヘキサメチレンジイソシアネートに紫外線吸収剤とヒンダードアミン系光安定剤を添加したコーティング層を設けてなることを特徴とする請求項１記載の遮熱化粧シートである。
【０００８】
またその請求項３記載の発明は、前記オーバーレイフィフィルム層としてポリメチルメタアクリル樹脂に紫外線吸収剤とヒンダードフェノール系酸化防止剤を添加したものを用い、さらに前記印刷層とオーバーレイフィルム層の間にアクリル樹脂、ポリエステル樹脂、塩化ビニル＝酢酸ビニル共重合樹脂の少なくとも１つ以上からなる接着剤層を設けてなることを特徴とする請求項１記載の遮熱化粧シートである。
【発明の効果】
【０００９】
太陽光の赤外光領域の熱の吸収によって、蓄熱作用が発生し、結果として基材に伝わる事で、熱膨張が発生し、表裏の温度差によって反りが発生する。本発明はその請求項１記載の発明により、着色ベースフィルム層と印刷層に特定の顔料を用いる事で、赤外光領域の反射率を一定以上に上げる事が可能となり、光線遮蔽効果を得て、反りの発生を防止することを可能とする。
特に黒色顔料として、従来はカーボンブラックを用いる事が多かったが、近赤外光領域（７８1ｎｍ〜２５００ｎｍ）においての反射率が低かった為、赤外光領域の熱の吸収によって、蓄熱作用が発生していた。代替としてペリレンブラック顔料を用いる事で、これを改善している。
【００１０】
またその請求項２記載の発明により、オーバーレイフィルム層の樹脂を特定しさらにその表面側に特定の樹脂のコーティング層を設けることで経時の耐候性と光線遮蔽効果の維持とを可能とした。
【００１１】
またその請求項３記載の発明により、オーバーレイフィルム層の樹脂を特定しさらに印刷層とオーバーレイフィルム層との間に特定の樹脂の接着剤層を設けることで経時の層間強度と光線遮蔽効果の維持とを可能とした。
【図面の簡単な説明】
【００１２】
【図１】本発明の遮熱化粧シートの一実施例の断面の形状を示す説明図である。
【発明を実施するための形態】
【００１３】
以下、本発明を図面に基づき詳細に説明する。図１に本発明の遮熱化粧シートの一実施例の断面の形状を示す。着色ベースフィルム層１、印刷層２、オーバーレイフィルム層３からなり、適宜接着剤層４やコーティング層５を設けてなる。
【００１４】
本発明における着色ベースフィルム層１としては、塩化ビニル樹脂代替として取り扱いが容易なホモまたはランダムポリプロピレン系樹脂またはポリエチレン樹脂が好適に用いられる。また、ヒンダートフェノール系酸化防止剤、紫外線吸収剤、ヒンダートアミン系光安定剤などを適宜するのが好適である。
【００１５】
本発明における印刷層２としては、前記着色ベースフィルム層１に好適なインキを用いて設ければ良い。具体的には前記ベースフィルム層１がポリプロピレン樹脂であれば、ウレタン樹脂と塩化ビニル＝酢酸ビニル共重合樹脂の混合物が好適に用いられる。
【００１６】
本発明における印刷層２に用いる顔料としては、イソインドリノン、ジスアゾ、ポリアゾ、ジケトピロロピロール、キイナクリドン、フタロシアニン、酸化チタンの少なくとも一つ以上を用いる。これにより、赤外光領域の反射率を一定以上に上げる事が可能となる。
【００１７】
本発明におけるオーバーフィルム層３としては、さらにこの表面にコーティング層５を設ける場合は、前記着色ベースフィルム層１や印刷層２との層間密着を考慮して樹脂を選択すればよく、具体的には前記着色ベースフィルム層１がホモまたはランダムポリプロピレン系樹脂またはポリエチレン樹脂であるなら同様のホモまたはランダムポリプロピレン系樹脂またはポリエチレン樹脂が好ましく、紫外線吸収剤とヒンダードアミン系光安定剤を添加するのが好適である。
一方、オーバーレイフィルム層３が表面層となる場合は、ポリメチルメタアクリル樹脂を用いるのが好ましく、紫外線吸収剤とヒンダードフェノール系酸化防止剤を添加するのが好適であり、層間密着を考慮して印刷層２との間にアクリル樹脂、ポリエステル樹脂、塩化ビニル＝酢酸ビニル共重合樹脂の少なくとも１つ以上からなる接着剤層４を設けるのが好ましい。
【実施例１】
【００１８】
着色ベースフィルム層１として、ポリプロピレン樹脂１００重量部に、ヒンダードフェノール系酸化防止剤を３重量部、紫外線吸収剤を１重量部、ヒンダードアミン系光安定剤を１重量部、添加して、厚み６０μｍに製膜した。
【００１９】
前記着色ベースフィルム１の表面に印刷層２として、ウレタン樹脂と塩化ビニル＝酢酸ビニル共重合樹脂を７：３の割合で混合したもの１００重量部に、ヘキサメチレンジイソシアネートとイソホロンジイソシアネートを２：８の混合からなる硬化剤を３重量部添加して、イソインドリノン、ポリアゾ、フタロシアニンからなる顔料を添加してインキとし、２度ベタ印刷を実施する事で、調色した後、同上のインキを用い木目柄印刷し、最後にウレタン樹脂と塩化ビニル＝酢酸ビニル共重合樹脂を７：３の割合で混合したもの１００重量部に、ヘキサメチレンジイソシアネートとイソホロンジイソシアネートを２：８の混合からなる硬化剤を３重量部添加して、ペリレンブラックからなる顔料を使用して導管模様を印刷する事で意匠として深みのある木目印刷を実施した。
【００２０】
前記着色ベースフィルム１の印刷層２を設けた面に、オーバーレイフィルム層３として、ランダムポリプロピレン系樹脂１００重量部に対して紫外線吸収剤０．５重量部とヒンダードアミン系光安定剤０．３重量部を添加したものを溶融押出により設け、乾燥後の厚みが７０μｍとなるようにして設けた。
【００２１】
最後に、前記オーバーレイフィルム層３の表面にアクリルポリオール１００重量部に対してヘキサメチレンジイソシアネート１０重量部と紫外線吸収剤５重量部とヒンダードアミン系光安定剤５重量部を添加したものをコーティングにより９μｍとなるようにして設け、遮熱化粧シートを作成した。
【００２２】
＜比較例＞
着色ベースフィルム層１に用いる着色ベースフィルムの色調としては実施例１にてベタ印刷にて調色した後の色調と同等になるよう顔料を用いて配合し調色し、印刷層２にて導管模様を印刷する為のインキ中の顔料をカーボンブラックとし、その他の材料構成は実施例１と同様のものを用いて化粧シートを作成した。
【００２３】
＜性能比較１＞
実施例１と実施例２と比較例１の遮熱化粧シートに関し、（株）日立ハイテクノロジーズ製Ｕ−４１００形分光光度計を用い、遮熱化粧シートについて、波長２５０ｎｍ〜２５００ｎｍの光に対する反射率を測定した。結果を表１に示す。
【００２４】
【表１】
2013237248.tif 000003
【００２５】
＜性能比較２＞
また、縦２１ｃｍ横２９．７ｃｍ厚みが０．５ｍｍの無塗装鋼板に対して、接着剤を用いて、片面のみ遮熱化粧シートを貼り合わせたものについて、ハロゲン球を真上から１５ｃｍ離したところから、遮熱化粧シートが照射面になるよう１２０分間照射し続け、鋼板表裏を１分毎に温度を記録し、最大値を測定した。結果を表２に示す。
【００２６】
【表２】
2013237248.tif 000004
【００２７】
表１より、赤外光領域（７８１ｎｍ〜２５００ｎｍ）においての反射率が高く、遮熱性に優れている事が確認された。表２より、遮熱性に優れている事が確認された。
【産業上の利用可能性】
【００２８】
本発明の遮熱化粧シートは、主に住居や店舗、船舶等の外装扉の表層に用いるのをはじめとし、窓枠、テラス、車庫等の屋外に利用可能である。
【符号の説明】
【００２９】
１…着色ベースフィルム層
２…印刷層
３…オーバーレイフィルム層
４…接着剤層
５…コーティング層
【図１】
2013237248.tif 000005